(57)【要約】    【課題】  本発明は、明るい環境下でも、コントラストの高い映像を、特にプロジェクタ映像の暗表示部分の明るさを上昇させることなく、よりコントラストの高い映像を映すことのできるスクリーンを提供する。    【解決手段】  本発明のスクリーン６は、少なくとも青、緑、赤の波長領域の光に対して光透過性を有すると共に、可視波長領域内における前記波長領域以外の光の平均吸収率が、前記波長領域の光のそれぞれの平均吸収率より高い選択吸収層３を備え、かつＪＩＳ  Ｋ７１０５：１９８１におけるヘーズが６０％以上、ＪＩＳ  Ｋ７３６１−１：１９９７における全光線透過率が７０％以上、ＪＩＳ  Ｚ８７２２：２０００の反射法における三刺激値のＹが１０以下の光拡散性部材４を備え、前記選択吸収層を透過した光を反射する反射層２を備える。  【選択図】  図１
2006259575.tif 000002
【特許請求の範囲】
【請求項１】
少なくとも青、緑、赤の波長領域の光に対して光透過性を有すると共に、可視波長領域内における前記波長領域以外の光の平均吸収率が、前記波長領域の光のそれぞれの平均吸収率より高い選択吸収層を備え、かつＪＩＳ  Ｋ７１０５：１９８１におけるヘーズが６０％以上、ＪＩＳ  Ｋ７３６１−１：１９９７における全光線透過率が７０％以上、ＪＩＳ  Ｚ８７２２：２０００の反射法における三刺激値のＹが１０以下の光拡散性部材を備えたことを特徴とするスクリーン。
【請求項２】
前記選択吸収層を透過した光を反射する反射層を備えたことを特徴とする請求項１記載のスクリーン。
【請求項３】
前記光拡散性部材は、少なくとも光拡散層を有するものであり、前記光拡散層は、透明な球状微粒子と、前記球状微粒子とは屈折率の異なる透明バインダーとからなり、前記球状微粒子は平均粒子径が１μｍ〜１０μｍであり、前記球状微粒子の屈折率を前記透明バインダーの屈折率で除した値が０．９１以上１．０９以下（ただし１．００を除く）であることを特徴とする請求項１または２記載のスクリーン。
【請求項４】
前記選択吸収層は、前記可視波長領域内における青、緑、赤の波長領域以外の光の平均吸収率が、前記波長領域の光のそれぞれの平均吸収率よりも１０％以上高いことを特徴とする請求項１から３のいずれか１項記載のスクリーン。
【請求項５】
前記選択吸収層は、前記可視波長領域内における青、緑、赤の波長領域以外の光の平均吸収率が、前記波長領域の光のそれぞれの最低吸収率よりも２０％以上高いことを特徴とする請求項１から４のいずれか１項記載のスクリーン。
【発明の詳細な説明】
【技術分野】
【０００１】
本発明は、プロジェクタから投影された映像を映し出すプロジェクタ用スクリーンに関し、特に明るい環境下での投影においてもコントラストの高い映像を映すことができるスクリーンに関する。
【背景技術】
【０００２】
従来、映像を鑑賞する手段として、プロジェクタ（投影機）とスクリーンからなる映像鑑賞システムがあった。また、会議などにも、こういったプロジェクタと像を結像させるためのスクリーンによるプロジェクタシステムが広く用いられている。このような投影画像を表示するためのスクリーンには大別して反射型と透過型がある。
【０００３】
反射型スクリーンは、スクリーン前方のプロジェクタ（フロントプロジェクタ）から照射される画像光を反射して反射光により投影画像を見ることができるようにしたものであり、透過型スクリーンは、スクリーン背後のプロジェクタ（リアプロジェクタ）から照射される画像光を透過して透過光により投影画像を見ることができるようにしたものである。
【０００４】
しかし、このようなスクリーンは映像光以外の周囲の光（環境光）に対しても映像光と同様の作用をしてしまうため、明るい環境下で投影を行うと、映像の暗表示部分にも環境光による光が生じる。その結果、暗表示部分の明るさが上がって映像のコントラストが低下し、見づらい映像となってしまっていた。従来これを防ぐためには投影環境を暗くするしかなかったが、プロジェクタが普及するにつれ明るい環境下でもコントラストの高い映像を映すことができる反射型スクリーンへの要求は高まっている。
【０００５】
そこで、明るい環境下でもコントラストの高い映像を映すことができるスクリーンとして、図１に示すように、基材１上に、反射層２と特定の波長の光を選択的に吸収するための選択吸収層３と、反射光を拡散するための光拡散性部材４が順次形成されてなる反射型スクリーンや、図８に示すように、基材１上に、特定の波長の光を選択的に吸収するための選択吸収層３と、透過光を拡散する光拡散性部材４が順次形成されてなる透過型スクリーンが提案されている（特許文献１）。このようなスクリーンは、プロジェクタ映像を構成する光の三原色、すなわち、青、緑、赤の三原色波長領域光以外の波長の光を選択吸収層３により吸収することにより、プロジェクタ映像光を減ずることなくそれ以外の光の影響を低下させ、明るい環境下においてもプロジェクタ映像の暗表示部分の明るさの上昇を押さえコントラストの高い映像を映すことができるようになっている。
【０００６】
さらに、このようなスクリーンには、映像のぎらつきを押さえるためや広い視野角を得ることを目的として、出射面側に光拡散層を設けることが一般的である。上記スクリーンおいても光出射面等に光拡散層を持つ層構成や、その光拡散層がガラス等の微小な球体を散りばめて形成されることが開示されている。
【０００７】
通常、光拡散層は入射光に対する拡散光の多くを入射面とは反対の面から出射する（これを前方拡散光とする）が、入射面側にも屈折率界面での反射光の他に、拡散光（これを後方拡散光とする）を出射する場合がほとんどである。特に、光拡散層の拡散性が高い場合は後方拡散光の出射がより顕著となる。つまり、通常の拡散性の高い光拡散層を用いたスクリーンでは、上記のような選択吸収層を用いても、環境光がスクリーンに入射した場合、この環境光に対する後方拡散光が入射した面から出射するため、本来映像光のない暗表示部分の明るさを上昇させコントラストの低下を招き、高コントラスト化することができない。
【０００８】
特許文献１では、光拡散層の構成部材に言及してはいるものの、入射光に対する後方拡散光の出射が考慮された光拡散層ではないため、後方拡散光の影響により明るい環境化における高コントラスト化が十分ではなかった。
【０００９】
【特許文献１】特開２００４−１６３８０６号公報（請求項１、図１、図６）
【発明の開示】
【発明が解決しようとする課題】
【００１０】
そこで、本発明は、明るい環境下でも、コントラストの高い映像を、特にプロジェクタ映像の暗表示部分の明るさを上昇させることなく、よりコントラストの高い映像を映すことのできるスクリーンを提供することを目的とする。
【課題を解決するための手段】
【００１１】
本発明のスクリーンは、少なくとも青、緑、赤の波長領域の光に対して光透過性を有すると共に、可視波長領域内における前記波長領域以外の光の平均吸収率が、前記波長領域の光のそれぞれの平均吸収率より高い選択吸収層を備え、かつＪＩＳ  Ｋ７１０５：１９８１におけるヘーズが６０％以上、ＪＩＳ  Ｋ７３６１−１：１９９７における全光線透過率が７０％以上、ＪＩＳ  Ｚ８７２２：２０００の反射法における三刺激値のＹが１０以下の光拡散性部材を備えたことを特徴とするものである。
【００１２】
また、好ましくは、本発明のスクリーンは、前記選択吸収層を透過した光を反射する反射層を備えたことを特徴とするものである。
【００１３】
また、好ましくは、前記光拡散性部材は、少なくとも光拡散層を有するものであり、前記光拡散層は、透明な球状微粒子と、前記球状微粒子とは屈折率の異なる透明バインダーとからなり、前記球状微粒子は平均粒子径が１μｍ〜１０μｍであり、前記球状微粒子の屈折率を前記透明バインダーの屈折率で除した値が０．９１以上１．０９以下（ただし１．００を除く）であることを特徴とするものである。
【００１４】
また、好ましくは、前記選択吸収層は、前記可視波長領域内における青、緑、赤の波長領域以外の光の平均吸収率が、前記波長領域の光のそれぞれの平均吸収率よりも１０％以上高いことを特徴とするものである。
【００１５】
また、好ましくは、前記選択吸収層は、前記可視波長領域内における青、緑、赤の波長領域以外の光の平均吸収率が、前記波長領域の光のそれぞれの最低吸収率よりも２０％以上高いことを特徴とするものである。
【発明の効果】
【００１６】
本発明によれば、明るい環境下でも、コントラストの高い映像を、特にプロジェクタ映像の暗表示部分の明るさを上昇させず、よりコントラストの高い映像を映すことのできるスクリーンを得ることができる。
【発明を実施するための最良の形態】
【００１７】
以下、図面に基づいて本発明の実施の形態を説明する。まず、図１は本発明のスクリーンの第１の実施の形態を示すもので、基材１上に、反射層２、選択吸収層３および光拡散性部材４が順次形成されてなる反射型スクリーン６であり、少なくとも青、緑、赤の波長領域の光に対して光透過性を有すると共に、可視波長領域内における前記波長領域以外の光の平均吸収率が、前記波長領域の光のそれぞれの平均吸収率より高い選択吸収層３を備え、かつＪＩＳ  Ｋ７１０５：１９８１におけるヘーズが６０％以上、ＪＩＳ  Ｋ７３６１−１：１９９７における全光線透過率が７０％以上、ＪＩＳ  Ｚ８７２２：２０００の反射法における三刺激値のＹが１０以下の光拡散性部材４を備えたものである。
【００１８】
ここで、青（Ｂ）、緑（Ｇ）、赤（Ｒ）は、プロジェクタ映像を構成する光の三原色で、およそ、青（Ｂ：４２０ｎｍ〜４８０ｎｍ）、緑（Ｇ：５２０ｎｍ〜５８０ｎｍ）、赤（Ｒ：５９０ｎｍ〜６５０ｎｍ）の波長領域の光である。
【００１９】
まず、選択吸収層について説明する。選択吸収層は、プロジェクタから投影された映像を構成する光の三原色、すなわちＢ、Ｇ、Ｒの三原色波長領域光に対して高い光透過性を有するものであり、可視波長領域内における前記波長領域以外の光に対しては、それらの光を吸収して低い光透過性を有するものである。
【００２０】
このような選択吸収層のＢ、Ｇ、Ｒの波長領域以外の光の平均吸収率は、特に限定されないが、５０％以上、さらには６０％以上とすることが好ましい。また、このような選択吸収層は、前記可視波長領域内におけるＢ、Ｇ、Ｒの波長領域以外の光の平均吸収率が、前記波長領域の光のそれぞれの平均吸収率よりも１０％以上、さらには１５％以上、さらには２０％以上高いことが好ましい。このような範囲とすることにより、環境光の影響を相対的に減少させることができるため、反射型スクリーン上に投影された画像のコントラストの低下が抑制され映写環境が明るい場合においてもコントラストの高い明瞭な画像を得ることができる。
【００２１】
このような選択吸収層のＢ、Ｇ、Ｒの波長領域の光のそれぞれの最低吸収率は、特に限定されないが、３０％以下、さらには２０％以下、さらには１５％以下とすることが好ましい。また、このような選択吸収層は、前記可視波長領域内におけるＢ、Ｇ、Ｒの波長領域以外の光の平均吸収率が、前記波長領域の光のそれぞれの最低吸収率よりも２０％以上、さらには３０％以上、さらには４０％以上高いことが好ましい。このような範囲とすることにより、プロジェクタからの映像光を減ずることなく環境光の反射を相対的に減少させることができるため、スクリーン上に投影された画像のコントラストの低下が抑制され映写環境が明るい場合においてもコントラストの高い明瞭な画像を得ることができる。
【００２２】
ここで、光の平均吸収率は、光の平均吸収率（％）＝１００（％）―（光の平均透過率（％）＋光の平均反射率（％））で表すことができる。
【００２３】
また、光の平均透過率とは、特定の波長範囲に関して各波長ごとの透過率を平均したものの意味であるが、本発明においては可視波長領域の光（波長３８０ｎｍから７００ｎｍ）を通常１０ｎｍ以下の等間隔の波長ごとに測定した透過率を用いて求められる。したがって、Ｂ、Ｇ、Ｒの波長領域の光の平均透過率は前記波長範囲の光の透過率をそれぞれの範囲ごとに平均して求めることができる。また、可視波長領域におけるＢ、Ｇ、Ｒの波長領域以外の光の平均透過率は、Ｂ、Ｇ、Ｒの波長領域以外の全ての領域の光の透過率を平均することにより得られる。
【００２４】
また、光の平均反射率とは、特定の波長範囲に関して各波長ごとの反射率を平均したものの意味であるが、本発明においては上述の透過率の場合と同じ波長ごとに測定した反射率を用いて求められる。したがって、Ｂ、Ｇ、Ｒの波長領域の光の平均反射率は前記波長範囲の光の反射率をそれぞれの範囲ごとに平均して求めることができる。また、可視波長領域におけるＢ、Ｇ、Ｒの波長領域以外の光の平均反射率は、Ｂ、Ｇ、Ｒの波長領域以外の全ての領域の光の反射率を平均することにより得られる。
【００２５】
以上のようにして、得られた光の平均透過率と光の平均反射率から、光の平均吸収率を求めることができる。
【００２６】
上記のような選択吸収層は、Ｂ、Ｇ、Ｒの波長領域以外に吸収領域を有する染料や顔料等の色素を可視波長領域に吸収領域を持たない透明バインダーに溶解あるいは分散することにより得ることができる。
【００２７】
色素に関しては、アゾ系、ポリエン系、キノン系、インジゴ系、ジフェニルメタン系、ポリメチン系等の公知の色素を用いることができる。これらの色素において、可視波長領域に吸収極大を有するもののうち、Ｂ、Ｇ、Ｒの波長領域の透過率が高く、それ以外の波長領域の透過率が低いものを選択することができる。特に、可視波長領域に一つの吸収極大を有し、吸収波長領域の狭い色素を複数組み合わせることにより、Ｂ、Ｇ、Ｒの波長領域の透過率が高く、それ以外の波長領域の平均透過率が低いものとすることが好ましい。また、可視波長領域に複数の吸収極大を有する色素や可視波長領域の吸収極大が一つであっても吸収波長領域の広いものは、選択吸収層として、Ｂ、Ｇ、Ｒの波長領域の透過率が高く、それ以外の波長領域の平均透過率が低くなる組み合わせで使用することが可能である。
【００２８】
透明バインダーとしては、透明であるとともに形状を保持できるものであればよく、ガラスや高分子樹脂などの固体があげられるが、取り扱い性や色素の溶解・分散安定性の観点から高分子樹脂が好ましい。
【００２９】
透明バインダーとして使用されるガラスとしては、光拡散層の光透過性が失われるものでなければ特に限定されるものではないが、一般にはケイ酸塩ガラス、リン酸塩ガラス、ホウ酸塩ガラスなどの酸化ガラスなどがあげられる。
【００３０】
また、透明バインダーとして使用される高分子樹脂としては、ポリエステル系樹脂、アクリル系樹脂、アクリルウレタン系樹脂、ポリエステルアクリレート系樹脂、ポリウレタンアクリレート系樹脂、エポキシアクリレート系樹脂、ウレタン系樹脂、エポキシ系樹脂、ポリカーボネート系樹脂、セルロース系樹脂、アセタール系樹脂、ビニル系樹脂、ポリエチレン系樹脂、ポリスチレン系樹脂、ポリプロピレン系樹脂、ポリアミド系樹脂、ポリイミド系樹脂、メラミン系樹脂、フェノール系樹脂、シリコーン系樹脂、フッ素系樹脂などの熱可塑性樹脂、熱硬化性樹脂、電離放射線硬化性樹脂などを用いることができる。
【００３１】
つぎに反射層について説明する。反射層は、可視波長領域光のうち少なくともＢ、Ｇ、Ｒの波長領域の光に対して高い反射率を有するものであればよいが、材料選択の自由度や製造のしやすさから、可視波長領域光に対してほぼ一定の反射率を示す反射層とするのがよい。さらに、これらの反射層はプロジェクタからの光を有効に利用するため、反射率がより高い方が好ましい。反射層には、金属反射層が好適に利用でき、使用する金属としては、銀やアルミニウムが好ましい。
【００３２】
このような反射層は、通常基材上に設けられる。このような基材は、本発明の反射型スクリーンの支持体となるもので、用途に応じて板やシート状を選択できる。このような基材として、ガラス、金属、高分子樹脂等の透明なものや不透明なものを使用することができ、樹脂としては例えばポリカーボネ−ト（ＰＣ）、ポリエチレンテレフタレート（ＰＥＴ）、ポリエチレンナフタレート（ＰＥＮ）、ポリエーテルサルフォン（ＰＥＳ）、ポリオレフィン（ＰＯ）等があげられる。また、反射層２に用いた金属を基材１として、板状やシート状にすることもできる（図２）。
【００３３】
また、このような反射型スクリーンとした際のＢ、Ｇ、Ｒの波長領域の光のそれぞれの最高反射率は、特に限定されないが、４０％以上、さらには５０％以上とすることが好ましい。
【００３４】
次に光拡散性部材について説明する。光拡散性部材４は、図１、図２に示すように、本発明の反射型スクリーン６の入射面側に位置し、上述した反射層２で反射された光を拡散して映像のぎらつきをなくし、広い視野角で映像を見られるようにするために設けられる。本発明においては、光拡散性部材はＪＩＳ  Ｋ７１０５：１９８１におけるヘーズが６０％以上、好ましくは７０％以上、ＪＩＳ  Ｋ７３６１−１：１９９７における全光線透過率が７０％以上、好ましくは、８０％以上、ＪＩＳ  Ｚ８７２２：２０００の反射法における三刺激値のＹが１０以下、好ましくは８以下とする必要がある。このような光学特性を有する光拡散性部材とすることにより、光拡散性部材にプロジェクタからの映像光以外の環境光が入射した際に生じる後方拡散光を低減することができるため、明るい環境下での投影においてもプロジェクタ映像の暗表示部分が明るくなってしまうのを防止し、より一層コントラストの高い映像を映すことができる。
【００３５】
このような光拡散性部材は、少なくとも光拡散層を有するものであり、光拡散層としては、透明な球状微粒子と、前記球状微粒子とは屈折率の異なる透明バインダーとからなるものがあげられる。
【００３６】
透明バインダーとしては、透明であるとともに球状微粒子を均一に分散保持できるものであればよく、液体や液晶などの流動体、ガラスや高分子樹脂などの固体があげられるが、取り扱い性や分散安定性の観点から高分子樹脂が好ましい。
【００３７】
透明バインダーとして使用されるガラスとしては、光拡散層の光透過性が失われるものでなければ特に限定されるものではないが、一般にはケイ酸塩ガラス、リン酸塩ガラス、ホウ酸塩ガラスなどの酸化ガラスなどがあげられる。
【００３８】
また、透明バインダーとして使用される高分子樹脂としては、ポリエステル系樹脂、アクリル系樹脂、アクリルウレタン系樹脂、ポリエステルアクリレート系樹脂、ポリウレタンアクリレート系樹脂、エポキシアクリレート系樹脂、ウレタン系樹脂、エポキシ系樹脂、ポリカーボネート系樹脂、セルロース系樹脂、アセタール系樹脂、ビニル系樹脂、ポリエチレン系樹脂、ポリスチレン系樹脂、ポリプロピレン系樹脂、ポリアミド系樹脂、ポリイミド系樹脂、メラミン系樹脂、フェノール系樹脂、シリコーン系樹脂、フッ素系樹脂などの熱可塑性樹脂、熱硬化性樹脂、電離放射線硬化性樹脂などを用いることができる。
【００３９】
球状微粒子としては、シリカ、アルミナ、タルク、ジルコニア、酸化亜鉛、二酸化チタンなどの無機系の微粒子、ポリメチルメタクリレート、ポリスチレン、ポリウレタン、ベンゾグアナミン、シリコーン樹脂などの有機系の微粒子を使用することができる。特に、球形の形状を得やすい点で有機系の微粒子が好適である。
【００４０】
球状微粒子の粒子径としては、平均粒子径で１μｍ〜１０μｍであることが好ましく、より好適には２μｍ〜６μｍであることが望ましい。平均粒子径をこのような範囲とすることにより、ＪＩＳ  Ｋ７１０５：１９８１のヘーズを６０％以上とした上でＪＩＳ  Ｚ８７２２：２０００の反射法における三刺激値のＹが１０以下の光拡散層とすることができ、高い拡散性を有しながら光の進行方向に対して後方に拡散する光（後方拡散光）を少なくすることができる。これにより光拡散層にプロジェクタからの映像光以外の環境光が入射した際に、後方拡散光を低減することができるため、明るい環境下での投影においてもプロジェクタ映像の暗表示部分が明るくなってしまうのを防止し、より一層コントラストの高い映像を映すことができる。
【００４１】
球状微粒子の粒径分布は、平均粒子径が前記範囲に入っていれば特に限定されることなく、単分散性のものでもよいし、多分散性のものでもよいが、より後方拡散光を低減するという観点からは、単分散性のものが好ましい。
【００４２】
また、前記球状微粒子と前記透明バインダーの屈折率に関しては、球状微粒子の屈折率を透明バインダーの屈折率で除した値が０．９１以上１．０９以下（ただし１．００を除く）であることが好ましい。前記球状微粒子の屈折率を前記透明バインダーの屈折率で除した値をこのような範囲とすることにより、ＪＩＳ  Ｋ７１０５：１９８１のヘーズを６０％以上とした上でＪＩＳ  Ｚ８７２２：２０００の反射法における三刺激値のＹが１０以下の光拡散層とすることができ、高い拡散性を有しながら後方拡散光を少なくすることができる。これにより光拡散層にプロジェクタからの映像光以外の環境光が入射した際に、後方拡散光を低減することができるため、明るい環境下での投影においてもプロジェクタ映像の暗表示部分が明るくなってしまうのを防止し、より一層コントラストの高い映像を映すことができる。
【００４３】
また、光拡散層における球状微粒子の含有量、および光拡散層の厚みは、球状微粒子の屈折率と透明バインダーの屈折率によって一概には規定できないが、球状微粒子の平均粒子径を前述の範囲（１μｍ〜１０μｍ）とし、なおかつ、球状微粒子の屈折率を透明バインダーの屈折率で除した値が前述の範囲（０．９１以上１．０９以下、ただし１．００を除く）となる材料の組み合わせを選択した上で、ＪＩＳ  Ｋ７１０５：１９８１におけるヘーズが６０％以上となるように含有量および光拡散層膜厚で調整すれば良い。ヘーズを６０％以上とすることにより、プロジェクタから投影された映像の反射光を適度に拡散し視野角を十分広くすることができるようになる。また、全光線透過率を７０％以上とすることにより、プロジェクタから入射した光を効率的に反射層へ透過させることができるため、映像をより明るく映すことができる。
【００４４】
以上のような光拡散性部材は、光拡散性部材の表面が実質的に平滑であることが好ましい。本発明において、実質的に平滑であるとは、ＪＩＳ  Ｂ０６０１：２００１における算術平均粗さ（Ｒａ）が０．３０μｍ以下、好ましくは０．１５μｍ以下であることをいう。このような範囲とすることによりＪＩＳ  Ｚ８７２２：２０００の反射法における三刺激値のＹが１０以下にしたまま、写り込みを低減することにより、より見やすいスクリーンとすることができる。
【００４５】
以上のような本発明の反射型スクリーン６は、例えば、球状微粒子を高分子樹脂とともに塗料化したものを選択吸収層３上に塗布、乾燥することなどにより形成することができる（図１）。また、高分子樹脂を溶融し、これに球状微粒子を含有させてシート化したものを粘着層５等を介して選択吸収層３に貼着するなどして形成することもできる（図３）。また、球状微粒子を高分子樹脂ともに塗料化したものを、上述した基材１と同様のガラスや高分子樹脂などの透明な基材１’に塗布、乾燥し、粘着層５等を介して選択吸収層３に貼着するなどして形成することもできる（図４、図５）。また、光拡散層４１における透明バインダーとして粘着剤を用い、基材１’上に塗布、乾燥し、選択吸収層３に貼着して形成することもできる（図６）。
【００４６】
また、選択吸収層に用いる色素を光拡散層４１の透明バインダーに溶解・分散することにより選択吸収層３の機能を光拡散層４１に持たせることもできる（図７）。
【００４７】
また、以上のような本発明の反射型スクリーンは、最上層に反射防止層を設けてもよい。これにより、プロジェクタから投影された映像の光量の低下を防止して、スクリーンにより明るい画像を投映できるようになると共に写り込みを低減し、より見やすいスクリーンとすることができる。
【００４８】
さらに、ＪＩＳ  Ｚ８７２２：２０００の反射法における三刺激値のＹが１０以下であれば、表面に写り込み防止の微細凹凸をつけても良い。これにより、コントラスト低下を最小限におさえ、写り込みによる映像の見づらさを低減することができる。
【００４９】
また、本発明の反射型スクリーンは、最上層にハードコート層を設けてもよい。これにより、スクリーン表面の傷つきによる表示品質の低下を防止することができるようになる。
【００５０】
以上のように本発明の図１〜図７の反射型スクリーンでは、プロジェクタ映像を構成する三原色波長領域光はその大部分が選択吸収層を透過し反射層で反射されるのに対して、環境光の場合には、広い波長領域に光が分布しているため、その大部分が選択吸収層に吸収されてしまうため、ほとんど反射されない。したがって、本発明においては、プロジェクタからの映像光を減ずることなく環境光の反射を相対的に減少させることができる。その結果、反射型スクリーンに投影された画像のコントラストの低下が抑制され、映写環境が明るい場合においてもコントラストの高い明瞭な画像を得ることができる。
【００５１】
次に、図８は本発明のスクリーンの上記とは別の実施の形態を示すもので、基材１上に、選択吸収層３、光拡散性部材４が順次形成されてなる透過型スクリーン７であり、少なくともＢ、Ｇ、Ｒの波長領域の光に対して光透過性を有すると共に、可視波長領域内における前記波長領域以外の光の平均吸収率が、前記波長領域の光のそれぞれの平均吸収率より高い選択吸収層３を備え、かつＪＩＳ  Ｋ７１０５：１９８１におけるヘーズが６０％以上、ＪＩＳ  Ｋ７３６１−１：１９９７における全光線透過率が７０％以上、ＪＩＳ  Ｚ８７２２：２０００の反射法における三刺激値のＹが１０以下の光拡散性部材４を備えたものである。
【００５２】
このような透過型スクリーンに用いられる基材は、光透過性の高いものが好ましく、上述した基材のなかでも、ガラスや高分子樹脂等の透明なものを用いることが好ましい。
【００５３】
このような本発明の図８の透過型スクリーンでは、プロジェクタ映像を構成する三原色波長領域光はその大部分が選択吸収層を透過し、上述した性能を有する光拡散性部材によって拡散され広い視野角において映像を見ることができる。一方、環境光が透過型スクリーンに入射しても本発明で用いられる光拡散性部材は後方拡散光を低減することができるため、明るい環境下での投影においてもプロジェクタ映像の暗表示部分が明るくなってしまうのを防止し、より一層コントラストの高い映像を映すことができる。
【実施例】
【００５４】
以下、本発明を実施例に基づいてさらに詳細に説明する。なお、本実施例において「部」、「％」は、特に示さない限り重量基準である。
【００５５】
［実施例１］
基材として厚み１００μｍのポリエステルフィルム（ルミラーT60：東レ社）上に、アルミニウムを１００ｎｍの厚みに蒸着し反射層とした。その上に下記処方の選択吸収層用塗布液を塗布、乾燥して厚み３０μｍの選択吸収層を形成した。
【００５６】
なお、透明基材上に同じ条件で選択吸収層を形成したもののＢ、Ｇ、Ｒの波長領域の平均透過率と平均反射率は、Ｂの波長領域：５７．８％、８．５％、Ｇの波長領域：５３．８％、７．６％、Ｒの波長領域：５４．７％、７．９％であった。また、可視波長領域においてＢ、Ｇ、Ｒの波長領域以外の領域の平均透過率と平均反射率は２０．６％、６．４％であった。
【００５７】
よって、Ｂ、Ｇ、Ｒの波長領域の平均吸収率は、Ｂの波長領域：３３．７％、Ｇの波長領域：３８．６％、Ｒの波長領域：３７．４％であった。また、可視波長領域においてＢ、Ｇ、Ｒの波長領域以外の平均吸収率は、７３．０％であった。
【００５８】
また、Ｂ、Ｇ、Ｒの波長領域の最低吸収率は、Ｂの波長領域：７．７％、Ｇの波長領域：２８．３％、Ｒの波長領域：１２．２％であった。
【００５９】
次いで、前記選択吸収層の上に下記処方の光拡散層用塗布液を塗布、乾燥することにより、厚み３５μｍの光拡散層を形成し、実施例１のスクリーンを得た。
【００６０】
なお、透明基材上に同じ条件で光拡散層を形成し、測定面を光拡散層を有する面とした時のヘーズは９０．３％、全光線透過率は９６．３％、反射法における三刺激値のＹは５．８であった。また、球状微粒子の屈折率を透明バインダーの屈折率で除した値は、０．９２であった。
【００６１】
＜実施例１の選択吸収層用塗布液の処方＞
・透明バインダー（ポリエステル系樹脂）          １００部
（固形分１００％）（ケミット1249：東レ社）
・アゾ系色素（吸収極大：３９７ｎｍ）          ０．６８部
（2,2’-Dihydroxyazobenzene：アルドリッチ社）
・キノン系色素（吸収極大：５０６ｎｍ）        ０．５７部
（1-(Methylamino)anthraquinone：アルドリッチ社）
・キノン系色素（吸収極大：５７３ｎｍ）        ０．０２部
（Resorufin sodium salt：アルドリッチ社）
・ポリメチン系色素（吸収極大：６７６ｎｍ）    ０．４２部
（IR-676 iodide：アルドリッチ社）
・メチルエチルケトン                            １００部
【００６２】
＜実施例１の光拡散層用塗布液の処方＞
・透明バインダー（ポリエステル系樹脂）          １００部
（屈折率１．５６、固形分１００％）
（ケミット1249：東レ社）
・球状微粒子（シリコーン樹脂）                      ６部
（屈折率１．４４、平均粒子径２．０μｍ）
（トスパール120：ジーイー東芝シリコーン社）
・メチルエチルケトン                              ７５部
・トルエン                                        ７５部
【００６３】
［実施例２］
下記処方の光拡散層塗布液を厚み７５μｍの透明基材（ルミラーT60：東レ社）に塗布、乾燥することにより、厚み３５μｍの粘着性を有する光拡散性部材を形成した。その後、実施例１と同様にして、ポリエステルフィルム上に反射層、選択吸収層を形成し、その上に上記光拡散性部材の光拡散層を有する面を貼着し、実施例２のスクリーンを得た。
【００６４】
なお、光拡散性部材について測定面を透明基材側とした時のヘーズは８２．５％、全光線透過率は９５．０％、反射法における三刺激値のＹは５．５であった。また、球状微粒子の屈折率を透明バインダーの屈折率で除した値は、１．０８であった。
【００６５】
＜実施例２の光拡散層用塗布液の処方＞
・透明バインダー（アクリル系粘着剤）            １００部
（屈折率１．４７、固形分４０％）
（オリバインBPS1109：東洋インキ製造社）
・イソシアネート系硬化剤（固形分３８％）        ２．４部
（オリバインBHS8515：東洋インキ製造社）
・球状微粒子（ポリスチレン樹脂）                ４．１部
（屈折率１．５９、平均粒子径６．０μｍ）
（テクポリマーSBX-6：積水化成品工業社）
・酢酸エチル                                １０２．２部
【００６６】
［実施例３］
実施例２の光拡散層用塗布液を下記の組成のものに変更した以外は、実施例２と同様にして実施例３のスクリーンを得た。
【００６７】
なお、光拡散性部材について測定面を透明基材側とした時のヘーズは８９．１％、全光線透過率は９７．０％、反射法における三刺激値のＹは５．３であった。また、球状微粒子の屈折率を透明バインダーの屈折率で除した値は、０．９６であった。
【００６８】
＜実施例３の光拡散層用塗布液の処方＞
・透明バインダー（ウレタン系粘着剤）            １００部
（屈折率１．５０、固形分５０％）
（タケラックA-971：三井武田ケミカル社）
・イソシアネート系硬化剤（固形分７５％）        ７．６部
（タケネートA-3：三井武田ケミカル社）
・球状微粒子（シリコーン樹脂）                      ５部
（屈折率１．４４、平均粒子径２．０μｍ）
（トスパール120：ジーイー東芝シリコーン社）
・メチルエチルケトン                          １５．８部
・トルエン                                    １５．８部
【００６９】
［実施例４］
実施例１のスクリーンで、反射層を設けなかった以外は実施例１と同様にして、実施例４のスクリーンを得た。
【００７０】
［比較例１］
実施例１のスクリーンで、光拡散層を設ける代りに光拡散性部材として光拡散性フィルム（ディラッドスクリーンWS：きもと社）を積層した以外は、実施例１と同様にして、比較例１のスクリーンを得た。
【００７１】
なお、この光拡散性フィルムの測定面を光拡散層を有する面とした時のヘーズは８９．６％、全光線透過率は９４．８％、反射法による三刺激値のＹは２１．０であった。
【００７２】
［比較例２］
比較例１のスクリーンで、選択吸収層を設けなかった以外は、比較例１と同様にして比較例２のスクリーンを得た。
【００７３】
［比較例３］
比較例２のスクリーンで、反射層を設けなかった以外は、比較例２と同様にして比較例３のスクリーンを得た。
【００７４】
なお、上記実施例および比較例における透過率および反射率は、分光光度計ＵＶ−３１０１ＰＣ（島津製作所社）により波長間隔１ｎｍで測定した。また、上記実施例および比較例におけるヘーズおよび全光線透過率については、ヘーズはＪＩＳ  Ｋ７１０５：１９８１に基づき、全光線透過率はＪＩＳ  Ｋ７３６１−１：１９９７に基づき、濁度計ＮＤＨ２０００（日本電色工業社）により測定した。さらに、上記実施例および比較例における反射法による三刺激値のＹについては、ＪＩＳ  Ｚ８７２２：２０００に基づき測色色差計ＺＥ２０００（日本電色工業社）により測色用イルミナントをＣ光源とし反射法で測定した。ＺＥ２０００の照明及び受光の幾何学条件は条件ｄである。測定試料は光透過性が高いため、反射法による測定時透過光が測定値に影響しないようにした。
【００７５】
次に、実施例１〜３および比較例１、２で得られたスクリーンに、蛍光灯の照明下で液晶プロジェクタ（ＸＶ−Ｐ３：シャープ社）を用いて反射映像を投影し、明るい環境下でのコントラストについて評価を行った。また、実施例４および比較例３で得られたスクリーンに上記と同様の環境下で透過映像を投影し、コントラストについて評価を行った。結果を表１に示す。
【００７６】
（１）コントラスト
蛍光灯の照度を変化させながらプロジェクタ映像を目視評価した結果、照度が１０００ｌｘ以上の明るい状態においてもコントラストが高く視認性のよいものを「◎」、照度が５００ｌｘ以上１０００ｌｘ未満において視認性のよいものを「○」、照度が５００ｌｘ未満において視認できたものを「×」とした。なお、照度は、プロジェクタ非投影時のスクリーン中心部での照度である。
【００７７】
【表１】
2006259575.tif 000003
【００７８】
実施例１〜３の反射型スクリーンは、少なくとも青、緑、赤の波長領域の光に対して光透過性を有すると共に、可視波長領域内における前記波長領域以外の光の平均吸収率が、前記波長領域の光のそれぞれの平均吸収率より高い選択吸収層を備え、かつＪＩＳ  Ｋ７１０５：１９８１におけるヘーズが６０％以上、ＪＩＳ  Ｋ７３６１−１：１９９７における全光線透過率が７０％以上、ＪＩＳ  Ｚ８７２２：２０００の反射法における三刺激値のＹが１０以下の光拡散性部材を備えたものであったため、明るい環境下でも、環境光の後方拡散光をほとんど生じることなくプロジェクタ映像の暗表示部分の明るさは上昇せず、最もコントラストの高い映像を映すことのできるものとなった。
【００７９】
一方、比較例１の反射型スクリーンは、少なくとも青、緑、赤の波長領域の光に対して光透過性を有すると共に、可視波長領域内における前記波長領域以外の光の平均吸収率が、前記波長領域の光のそれぞれの平均吸収率より高い選択吸収層を備え、かつ光拡散性部材はヘーズが８９．６％、全光線透過率が９４．８％であったため、明るい環境下でも、比較的コントラストの高い映像を映すことのできる反射型スクリーンとなったが、光拡散性部材の反射法による三刺激値のＹは２１．０であったため、実施例１〜３と比べると環境光の後方拡散光が多く生じ、映像の暗表示部分の明るさが上昇し、コントラストの低いものとなった。
【００８０】
また、比較例２の反射型スクリーンは、実施例１〜３のような選択吸収層を備えておらず、また、光拡散性部材の反射法による三刺激値のＹは２１．０であったため、環境光がスクリーンに入射した場合にも反射し拡散してしまい、実施例１〜３、及び比較例１と比べて極めてコントラストの低いものとなった。
【００８１】
また、実施例４の透過型スクリーンは、実施例１〜３と同様の選択吸収層と光拡散性部材を備えたものであったため、明るい環境下でも、環境光の後方拡散光をほとんど生じることなくプロジェクタ映像の暗表示部分の明るさは上昇せず、コントラストの高い映像を映すことのできるものとなった。
【００８２】
一方、比較例３の透過型スクリーンは、実施例２のような選択吸収層を備えておらず、また、光拡散性部材の反射法による三刺激値のＹは２１．０であったため、環境光がスクリーンに入射した場合にも反射し拡散してしまい、実施例４と比べてコントラストの低いものとなった。
【図面の簡単な説明】
【００８３】
【図１】本発明および特許文献１のスクリーンの一実施例を示す断面図。
【図２】本発明のスクリーンの他の実施例を示す断面図。
【図３】本発明のスクリーンの他の実施例を示す断面図。
【図４】本発明のスクリーンの他の実施例を示す断面図。
【図５】本発明のスクリーンの他の実施例を示す断面図。
【図６】本発明のスクリーンの他の実施例を示す断面図。
【図７】本発明のスクリーンの他の実施例を示す断面図。
【図８】本発明のスクリーンの他の実施例を示す断面図。
【符号の説明】
【００８４】
１、１’・・・基材
２・・・・・・反射層
３・・・・・・選択吸収層
４・・・・・・光拡散性部材
４１・・・・・光拡散層
５・・・・・・粘着層
６・・・・・・反射型スクリーン
７・・・・・・透過型スクリーン
【図１】
2006259575.tif 000004
【図２】
2006259575.tif 000005
【図３】
2006259575.tif 000006
【図４】
2006259575.tif 000007
【図５】
2006259575.tif 000008
【図６】
2006259575.tif 000009
【図７】
2006259575.tif 000010
【図８】
2006259575.tif 000011